(57)【要約】【課題】表面平滑性と外観が良好であり、層間剥離強度が大きく、層間剥離を起こすことなく共延伸などの後加工が可能な積層構造体及び該積層構造体を一軸延伸してなる位相差フィルムを提供する。【解決手段】脂環式構造含有重合体からなる層（Ａ層）とビニル芳香族系重合体、ポリオレフィン、ポリアミド、ポリエステル及びポリカーボネートからなる群から選ばれる少なくとも一種の熱可塑性樹脂からなる層（Ｂ層）との層間に、温度１９０℃、荷重２１．１８Ｎで測定したメルトフローレートが２ｇ／１０分以下であるエチレン−酢酸ビニル共重合体からなる層（Ｃ層）を有することを特徴とする積層構造体、並びに、該積層構造体を一軸延伸してなることを特徴とする位相差フィルム。【選択図】　なし【特許請求の範囲】
【請求項１】
脂環式構造含有重合体からなる層（Ａ層）とビニル芳香族系重合体、ポリオレフィン、ポリアミド、ポリエステル及びポリカーボネートからなる群から選ばれる少なくとも一種の熱可塑性樹脂からなる層（Ｂ層）との層間に、温度１９０℃、荷重２１．１８Ｎで測定したメルトフローレートが２ｇ／１０分以下であるエチレン−酢酸ビニル共重合体からなる層（Ｃ層）を有することを特徴とする積層構造体。
【請求項２】
エチレン−酢酸ビニル共重合体における酢酸ビニル構造単位の割合が１〜５０重量％である請求項１記載の積層構造体。
【請求項３】
温度２５０℃、剪断速度１８０ｓｅｃ−１で測定した脂環式構造含有重合体の溶融粘度が５００〜４，０００Ｐａ・ｓであり、ビニル芳香族系重合体、ポリオレフィン、ポリアミド、ポリエステル及びポリカーボネートからなる群から選ばれる熱可塑性樹脂の同条件で測定した溶融粘度が２００〜３，０００Ｐａ・ｓであり、かつ同条件で測定したエチレン−酢酸ビニル共重合体の溶融粘度が、該脂環式構造含有重合体の溶融粘度と該熱可塑性樹脂の溶融粘度の中間にある請求項１記載の積層構造体。
【請求項４】
Ａ層−Ｃ層−Ｂ層の３層構造又はＡ層−Ｃ層−Ｂ層−Ｃ層−Ａ層の５層構造を有する請求項１記載の積層構造体。
【請求項５】
共押出法により製膜されてなる請求項１又は４記載の積層構造体。
【請求項６】
Ａ層とＣ層の間、及びＣ層とＢ層の間の層間剥離強度が、いずれも５．３Ｎ／２５ｍｍ以上である請求項１ないし５のいずれかに記載の積層構造体。
【請求項７】
請求項１ないし６のいずれかに記載の積層構造体を一軸延伸してなることを特徴とする位相差フィルム。
【発明の詳細な説明】
【０００１】
【発明の属する技術分野】
本発明は、積層構造体及び位相差フィルムに関する。さらに詳しくは、本発明は、表面平滑性と外観が良好であり、層間剥離強度が大きく、層間剥離を起こすことなく共延伸などの後加工が可能な積層構造体及び該積層構造体を一軸延伸してなる位相差フィルムに関する。
【０００２】
【従来の技術】
液晶ディスプレイ（ＬＣＤ）は、高画質、薄型、軽量、低消費電力などの特徴をもち、テレビジョン、パーソナルコンピュータなどのフラットパネルディスプレイとして広く使用されている。カラー液晶ディスプレイには、単純マトリクス方式で構造が簡単な超ねじれネマティック（ＳＴＮ）液晶が用いられるが、超ねじれネマティック液晶に基づく楕円偏光により、液晶ディスプレイの表示の色相が緑色ないし黄赤色を帯びるという問題が生ずる。この問題を解決する手段の一つとして、位相差フィルムを用い、超ねじれネマティック液晶の複屈折による位相差を補償し、楕円偏光を直線偏光に戻す対策が講じられている。
ノルボルネン系樹脂とポリスチレンの積層構造体を一軸延伸すると、光学的な特性の良好な位相差フィルムが得られることが知られている。しかし、ノルボルネン系樹脂とポリスチレンは、層間剥離強度が小さく、積層構造体を一軸延伸すると、簡単に層間剥離を起こしてしまう。また、ノルボルネン系樹脂層とポリスチレン層の間に接着層を設けて層間剥離強度を高めると、これらの積層構造体の表面に細かい皺が発生して、表面平滑性が損なわれてしまう。このために、表面平滑性と外観が良好であり、層間剥離を起こすことなく一軸延伸することが可能な積層構造体が求められていた。
【０００３】
【発明が解決しようとする課題】
本発明は、表面平滑性と外観が良好であり、層間剥離強度が大きく、層間剥離を起こすことなく共延伸などの後加工が可能な積層構造体及び該積層構造体を一軸延伸してなる位相差フィルムを提供することを目的としてなされたものである。
【０００４】
【課題を解決するための手段】
本発明者らは、上記の課題を解決すべく鋭意研究を重ねた結果、ノルボルネン系樹脂などの脂環式構造含有重合体からなる層（Ａ層）とポリスチレンなどの熱可塑性樹脂からなる層（Ｂ層）との層間に、メルトフローレートの小さい高粘度のエチレン−酢酸ビニル共重合体からなる層（Ｃ層）を設けることにより、表面平滑性の良好な積層構造体が得られ、かつこの積層構造体は層間剥離強度が大きく、層間剥離を起こすことなく一軸延伸し得ることを見いだし、この知見に基づいて本発明を完成するに至った。
【０００５】
かくして、本発明によれば、
（１）脂環式構造含有重合体からなる層（Ａ層）とビニル芳香族系重合体、ポリオレフィン、ポリアミド、ポリエステル及びポリカーボネートからなる群から選ばれる少なくとも一種の熱可塑性樹脂からなる層（Ｂ層）との層間に、温度１９０℃、荷重２１．１８Ｎで測定したメルトフローレートが２ｇ／１０分以下であるエチレン−酢酸ビニル共重合体からなる層（Ｃ層）を有することを特徴とする積層構造体、
（２）エチレン−酢酸ビニル共重合体における酢酸ビニル構造単位の割合が１〜５０重量％である（１）記載の積層構造体、
（３）温度２５０℃、剪断速度１８０ｓｅｃ−１で測定した脂環式構造含有重合体の溶融粘度が５００〜４，０００Ｐａ・ｓであり、ビニル芳香族系重合体、ポリオレフィン、ポリアミド、ポリエステル及びポリカーボネートからなる群から選ばれる熱可塑性樹脂の同条件で測定した溶融粘度が２００〜３，０００Ｐａ・ｓであり、かつ同条件で測定したエチレン−酢酸ビニル共重合体の溶融粘度が、該脂環式構造含有重合体の溶融粘度と該熱可塑性樹脂の溶融粘度の中間にある（１）記載の積層構造体、
（４）Ａ層−Ｃ層−Ｂ層の３層構造又はＡ層−Ｃ層−Ｂ層−Ｃ層−Ａ層の５層構造を有する（１）記載の積層構造体、
（５）共押出法により製膜されてなる（１）又は（４）記載の積層構造体、
（６）Ａ層とＣ層の間、及びＣ層とＢ層の間の層間剥離強度が、いずれも５．３Ｎ／２５ｍｍ以上である（１）ないし（５）のいずれかに記載の積層構造体、及び、
（７）（１）ないし（６）のいずれかに記載の積層構造体を一軸延伸してなることを特徴とする位相差フィルム、
が提供される。
【０００６】
【発明の実施の形態】
本発明の積層構造体は、脂環式構造含有重合体からなる層（Ａ層）とビニル芳香族系重合体、ポリオレフィン、ポリアミド、ポリエステル及びポリカーボネートからなる群から選ばれる少なくとも一種の熱可塑性樹脂からなる層（Ｂ層）との層間に、温度１９０℃、荷重２１．１８Ｎで測定したメルトフローレートが２ｇ／１０分以下であるエチレン−酢酸ビニル共重合体からなる層（Ｃ層）を有する。
【０００７】
本発明の積層構造体のＡ層に用いる脂環式構造含有重合体は、重合体の繰り返し単位中に脂環式構造を有するものであり、主鎖中に脂環式構造を有する重合体及び側鎖に脂環式構造を有する重合体のいずれをも用いることができる。脂環式構造としては、例えば、シクロアルカン構造、シクロアルケン構造などを挙げることができる。これらの中で、シクロアルカン構造を有する重合体は、熱安定性が良好であり、好適に用いることができる。脂環式構造を構成する炭素数に特に制限はないが、４〜３０個であることが好ましく、５〜２０個であることがより好ましく、６〜１５個であることがさらに好ましい。
【０００８】
脂環式構造含有重合体中の脂環式構造を有する繰り返し単位の割合に特に制限はないが、５０重量％以上であることが好ましく、７０重量％以上であることがより好ましく、９０重量％以上であることがさらに好ましい。脂環式構造を有する繰り返し単位の割合が５０重量％未満であると、積層構造体の耐熱性が低下するおそれがある。
【０００９】
本発明に用いる脂環式構造含有重合体に特に制限はなく、例えば、ノルボルネン系重合体、単環の環状オレフィン系重合体、環状共役ジエン系重合体、ビニル脂環式炭化水素重合体、これらの重合体の水素化物などを挙げることができる。これらの中で、ノルボルネン系重合体、ビニル脂環式炭化水素重合体及びこれらの重合体の水素化物は、耐熱性、機械的強度が良好なので、好適に用いることができる。
ノルボルネン系重合体としては、例えば、ノルボルネン系単量体の開環重合体、ノルボルネン系単量体とこれと共重合可能な単量体との開環共重合体、ノルボルネン系単量体の付加重合体、ノルボルネン系単量体とこれと共重合可能な単量体との付加共重合体、これらの重合体の水素化物などを挙げることができる。これらの中で、ノルボルネン系単量体の開環重合体の水素化物は、耐熱性、機械的強度が良好であり、特に好適に用いることができる。
【００１０】
ノルボルネン系単量体としては、例えば、ビシクロ［２．２．１］ヘプト−２−エン（別名ノルボルネン）、トリシクロ［５．２．１．０２，７］デカ−３，８−ジエン（別名ジシクロペンタジエン）、テトラシクロ［７．４．１１０，１３．０１，９．０２，７］トリデカ−２，４，６，１１−テトラエン（別名メタノテトラヒドロフルオレン）、テトラシクロ［４．４．１２，５．１７，１０．０］ドデカ−３−エン（別名テトラシクロドデセン）、これらの環に置換基を有する誘導体などを挙げることができる。置換基としては、例えば、アルキル基、アルキレン基、アルコキシカルボニル基などを挙げることができ、これらの置換基は、１個又は２個以上を有することができる。このような誘導体としては、例えば、具体的には、８−メチル−テトラシクロ〔４．４．１２，５．１７，１０．０〕−ドデカ−３−エン、８−エチル−テトラシクロ〔４．４．１２，５．１７，１０．０〕−ドデカ−３−エン、８−メチリデン−テトラシクロ〔４．４．１２，５．１７，１０．０〕−ドデカ−３−エン、８−エチリデン−テトラシクロ〔４．４．１２，５．１７，１０．０〕−ドデカ−３−エン、８−メトキシカルボニル−テトラシクロ〔４．４．１２，５．１７，１０．０〕−ドデカ−３−エン、８−メチル−８−メトキシカルボニル−テトラシクロ〔４．４．１２，５．１７，１０．０〕−ドデカ−３−エンなどが挙げられる。これらのノルボルネン系単量体は、１種を単独で用いることができ、あるいは、２種以上を組み合わせて用いることもできる。
【００１１】
ノルボルネン系単量体の開環重合体及びノルボルネン系単量体と共重合可能な他の単量体との開環共重合体は、単量体を開環重合触媒の存在下に重合することにより得ることができる。開環重合触媒としては、例えば、ルテニウム、オスミウムなどの金属のハロゲン化物、硝酸塩又はアセチルアセトン化合物と還元剤とからなる触媒、あるいは、チタン、ジルコニウム、タングステン、モリブデンなどの金属のハロゲン化物又はアセチルアセトン化合物と有機アルミニウム化合物とからなる触媒などを挙げることができる。ノルボルネン系単量体と開環共重合可能な他の単量体としては、例えば、シクロヘキセン、シクロヘプテン、シクロオクテンなどの単環の環状オレフィンなどを挙げることができる。ノルボルネン系単量体の開環重合体の水素化物は、開環重合体の溶液に、ニッケル、パラジウムなどの遷移金属を含む水素化触媒を添加し、炭素−炭素不飽和結合を水素化することにより得ることができる。
【００１２】
ノルボルネン系単量体の付加重合体及びノルボルネン系単量体とこれと共重合可能な他の単量体の付加共重合体は、単量体を付加重合触媒の存在下に重合することにより得ることができる。付加重合触媒としては、例えば、チタン、ジルコニウム、バナジウムなどの金属の化合物と有機アルミニウム化合物からなる触媒などを挙げることができる。ノルボルネン系単量体と付加共重合可能な他の単量体としては、例えば、エチレン、プロピレン、１−ブテン、１−ペンテン、１−オクテン、１−デセン、１−ドデセン、１−テトラデセン、１−ヘキサデセン、１−オクタデセン、１−エイコセンなどの炭素数２〜２０のα−オレフィン、これらの誘導体、シクロブテン、シクロペンテン、シクロヘキセン、シクロオクテン、３ａ，５，６，７ａ−テトラヒドロ−４，７−メタノ−１Ｈ−インデンなどのシクロオレフィン、これらの誘導体、１，４−ヘキサジエン、４−メチル−１，４−ヘキサジエン、５−メチル−１，４−ヘキサジエン、１，７−オクタジエンなどの非共役ジエンなどを挙げることができる。これらの中で、α−オレフィンを好適に用いることができ、エチレンを特に好適に用いることができる。
【００１３】
上記のノルボルネン系単量体と共重合可能な他の単量体は、１種を単独で用いることができ、あるいは、２種以上を組み合わせて用いることもできる。ノルボルネン系単量体とこれと共重合可能な他の単量体との共重合体は、共重合体中のノルボルネン系単量体構造の割合が３０重量％以上であることが好ましく、５０重量％以上であることがより好ましく、７０重量％以上であることがさらに好ましい。
本発明に用いる単環の環状オレフィン系重合体としては、例えば、シクロヘキセン、シクロヘプテン、シクロオクテンなどの付加重合体を挙げることができる。
本発明に用いる環状共役ジエン系重合体としては、例えば、シクロペンタジエン、シクロヘキサジエンなどの環状共役ジエン系単量体を１，２−付加重合又は１，４−共役付加重合した重合体及びその水素化物を挙げることができる。
本発明に用いるノルボルネン系重合体、単環の環状オレフィン系重合体又は環状共役ジエン系重合体の分子量に特に制限はないが、ゲル・パーミエーション・クロマトグラフィーにより測定したポリイソプレン又はポリスチレン換算の重量平均分子量が、５，０００〜５００，０００であることが好ましく、８，０００〜２００，０００であることがより好ましく、１０，０００〜１００，０００であることがさらに好ましい。
【００１４】
本発明に用いるビニル脂環式炭化水素重合体に特に制限はなく、例えば、ビニルシクロヘキセン、ビニルシクロヘキサンなどのビニル脂環式炭化水素系単量体の重合体、スチレン、α−メチルスチレン、ビニルトルエンなどのビニル芳香族単量体の重合体の水素化物、上記の単量体と共重合可能な他の単量体とのランダム共重合体、ジブロック共重合体、トリブロック共重合体、マルチブロック共重合体、傾斜ブロック共重合体の水素化物などを挙げることができる。本発明に用いるビニル脂環式炭化水素重合体の分子量に特に制限はないが、ゲル・パーミエーション・クロマトグラフィーにより測定したポリイソプレン又はポリスチレン換算の重量平均分子量が、１０，０００〜３００，０００であることが好ましく、１５，０００〜２５０，０００であることがより好ましく、２０，０００〜２００，０００であることがさらに好ましい。
本発明に用いる脂環式構造含有重合体は、ガラス転移温度が８０℃以上であることが好ましく、１００〜２５０℃であることがより好ましく、１２０〜２００℃であることがさらに好ましい。
【００１５】
本発明においては、温度２５０℃、剪断速度１８０ｓｅｃ−１で測定した脂環式構造含有重合体の溶融粘度が、５００〜４，０００Ｐａ・ｓであることが好ましく、１，０００〜３，０００Ｐａ・ｓであることがより好ましい。脂環式構造含有重合体の溶融粘度が５００Ｐａ・ｓ未満であっても、４，０００Ｐａ・ｓを超えても、共押出による積層構造体の製膜が不安定になるおそれがある。
【００１６】
本発明の積層構造体のＢ層には、ビニル芳香族系重合体、ポリオレフィン、ポリアミド、ポリエステル及びポリカーボネートからなる群から選ばれる少なくとも一種の熱可塑性樹脂が用いられる。ビニル芳香族系重合体としては、例えば、ポリスチレン、ポリ−α−メチルスチレン、ポリビニルトルエン、ポリビニルナフタレン、スチレン−アクリロニトリル共重合体などを挙げることができる。本発明に用いるポリオレフィンとしては、例えば、低密度ポリエチレン、高密度ポリエチレン、線状低密度ポリエチレン、ホリプロピレン、ポリ−４−メチル−１−ペンテンなどを挙げることができる。本発明に用いるポリアミドとしては、例えば、ナイロン３、ナイロン６、ナイロン１１、ナイロン１２、ナイロン６６、ナイロン６１０、ナイロン６１２などを挙げることができる。本発明に用いるポリエステルとしては、例えば、ポリエチレンテレフタレート、ポリトリメチレンテレフタレート、ポリブチレンテレフタレート、ポリエチレン−２，６−ナフタレートなどを挙げることができる。本発明に用いるポリカーボネートとしては、例えば、ビスフェノールＡポリカーボネート、分岐ビスフェノールＡポリカーボネート、ｏ，ｏ，ｏ’，ｏ’−テトラメチルビスフェノールＡポリカーボネートなどを挙げることができる。
【００１７】
本発明においては、温度２５０℃、剪断速度１８０ｓｅｃ−１で測定したビニル芳香族系重合体、ポリオレフィン、ポリアミド、ポリエステル及びポリカーボネートからなる群から選ばれる熱可塑性樹脂の溶融粘度が、２００〜３，０００Ｐａ・ｓであることが好ましく、３００〜２，０００Ｐａ・ｓであることがより好ましい。熱可塑性樹脂の溶融粘度が２００Ｐａ・ｓ未満であっても、３，０００Ｐａ・ｓを超えても、共押出による積層構造体の製膜が不安定になるおそれがある。
【００１８】
本発明の積層構造体のＣ層には、温度１９０℃、荷重２１．１８Ｎで測定したメルトフローレート（ＭＦＲ）が２ｇ／１０分以下であるエチレン−酢酸ビニル共重合体が用いられる。
【００１９】
本発明において、エチレン−酢酸ビニル共重合体の温度１９０℃、荷重２１．１８Ｎで測定したメルトフローレートが２ｇ／１０分を超えると、積層構造体の表面に皺が発生して表面性が不良となり、光学特性が損なわれるおそれがある。温度１９０℃、荷重２１．１８Ｎでのメルトフローレートは、ＪＩＳ　Ｋ−７２１０に従って測定することができる。
【００２０】
本発明においては、エチレン−酢酸ビニル共重合体における酢酸ビニル構造単位の割合が、１〜５０重量％であることが好ましく、１０〜３０重量％であることがより好ましい。エチレン−酢酸ビニル共重合体における酢酸ビニル構造単位の割合が１重量％未満であると、各層間の接着強度が低下するおそれがある。エチレン−酢酸ビニル共重合体における酢酸ビニル構造単位の割合が５０重量％を超えると、接着層の強度が低下して皺が発生するおそれがある。
【００２１】
本発明においては、エチレン−酢酸ビニル共重合体として、エチレンと酢酸ビニルに、本発明の効果を損なわない範囲でさらに他の共重合可能な単量体を共重合した三元以上の共重合体を用いることもできる。
共重合可能な単量体として、プロピレン、ブテンなどのエチレン以外のα−オレフィン；シクロブテン、シクロペンテン、シクロヘキセン、３，４−ジメチルシクロペンテン、３−メチルシクロヘキセン、２−（２−メチルブチル）−１−シクロヘキセン、シクロオクテン、３ａ，５，６，７ａ−テトラヒドロ−４，７−メタノ−１Ｈ−インデンなどのシクロオレフィン；１，４−ヘキサジエン、４−メチル−１，４−ヘキサジエン、５−メチル−１，４−ヘキサジエン、１，７−オクタジエンなどの非共役ジエン；アクリロニトリル、メタクリロニトリルα−クロロアクリロニトリルなどのニトリル化合物；スチレン、α−メチルスチレンなどのビニル芳香族系単量体；アクリル酸メチル、アクリル酸エチル、メタクリル酸メチル、メタクリル酸エチルなどの（メタ）アクリル酸エステル類；アクリル酸、メタクリル酸、無水マレイン酸などの不飽和脂肪酸単量体；などが挙げられる。
【００２２】
本発明においては、エチレン−酢酸ビニル共重合体として、これを酸化、ケン化、塩素化、クロルスルホン化などの変性を行って変性物を用いることもできる。本発明において、エチレン−酢酸ビニル共重合体の変性を行うと、積層構造体成形時のハンドリング性や接着力の耐熱劣化性を向上させることができる。
【００２３】
本発明においては、温度２５０℃、剪断速度１８０ｓｅｃ−１で測定したエチレン−酢酸ビニル共重合体の溶融粘度が、脂環式構造含有重合体の溶融粘度とビニル芳香族系重合体、ポリオレフィン、ポリアミド、ポリエステル及びポリカーボネートからなる群から選ばれる熱可塑性樹脂の溶融粘度との中間にあることが好ましい。エチレン−酢酸ビニル共重合体の溶融粘度が、両者の溶融粘度の中間を外れて低粘度又は高粘度になると、共押出による積層構造体の製膜が不安定になるおそれがある。
【００２４】
本発明に用いるエチレン−酢酸ビニル共重合体を得る方法としては、エチレン、酢酸ビニル及び／又は他の共重合可能な単量体を原料単量体として用いる重合であれば特に限定されないが、通常は、反応温度１５０〜３５０℃、反応圧力０．１〜３００ＭＰａの条件下、有機過酸化物等のラジカル発生触媒を用いてエチレン、酢酸ビニル及び／又は他の共重合可能な単量体とを重合させる方法が用いられる。
【００２５】
本発明において、脂環式構造含有重合体；ビニル芳香族系重合体、ポリオレフィン、ポリアミド、ポリエステル及びポリカーボネートから選ばれる熱可塑性樹脂及びエチレン−酢酸ビニル共重合体の溶融粘度は、キャピラリーレオメーター［（株）東洋精機製作所、キャピログラフ］を用いて測定することができる。
【００２６】
本発明の積層構造体においては、脂環式構造含有重合体からなる層（Ａ層）とビニル芳香族系重合体、ポリオレフィン、ポリアミド、ポリエステル及びポリカーボネートからなる群から選ばれる少なくとも一種の熱可塑性樹脂からなる層（Ｂ層）との層間に、温度１９０℃、荷重２１．１８Ｎで測定したメルトフローレートが１ｇ／１０分以下であるエチレン−酢酸ビニル共重合体なる層（Ｃ層）が、Ａ層−Ｃ層−Ｂ層の３層構造又はＡ層−Ｃ層−Ｂ層−Ｃ層−Ａ層の５層構造を形成されていることが好ましい。Ａ層−Ｃ層−Ｂ層の３層構造又はＡ層−Ｃ層−Ｂ層−Ｃ層−Ａ層の５層構造を有する積層構造体を一軸延伸することにより、超ねじれネマティック液晶の複屈折による位相差を補償し、楕円偏光を直線偏光に戻すことができる光学特性を有する位相差フィルムを得ることができる。
【００２７】
本発明の積層構造体の製造方法に特に制限はなく、例えば、Ａ層とＢ層を別々に製膜し、Ｃ層をドライラミネーションにより積層し、積層構造体を得ることができ、あるいは、共押出により製膜して積層構造体を得ることもできる。これらの方法の中で、共押出による製膜は、層間剥離強度が大きい積層構造体が得られ、経済的に積層構造体を製造することができるので、好適に実施することができる。共押出においては、複数の押出機を用いて、Ａ層、Ｂ層及びＣ層を多層ダイから押し出すことにより製膜することができる。
【００２８】
本発明の積層構造体は、Ａ層とＣ層の間、及びＣ層とＢ層の間の層間剥離強度が５．３Ｎ／２５ｍｍ以上であることが好ましく、６．８Ｎ／２５ｍｍ以上であることがより好ましい。Ａ層とＣ層の間、及びＣ層とＢ層の間の層間剥離強度が５．３Ｎ／２５ｍｍ未満であると、積層構造体の一軸延伸の際に剥離を生ずるおそれがある。
【００２９】
本発明の積層構造体の厚みは、得られる積層構造体の使用目的などに応じて適宜決定することができる。積層構造体の厚みは、安定した延伸処理による均質な延伸フィルムが得られる観点から、好ましくは１０〜５００μｍ、より好ましくは３０〜４００μｍである。
【００３０】
本発明の位相差フィルムは、本発明の積層構造体を一軸延伸して得られる位相差フィルムである。本発明の積層構造体は、層間剥離強度が大きく、表面性が良好なので、一軸延伸しても層間剥離を起こすことがなく、表面平滑性に優れた位相差フィルムを得ることができる。積層構造体を一軸延伸する方法に特に制限はなく、例えば、ロール間の周速の差を利用して縦方向に一軸延伸することができ、あるいは、テンターを用いて横方向に一軸延伸することもできる。これらの中で、縦方向の一軸延伸が好適である。一軸延伸の延伸倍率に特に制限はないが、１．１〜３倍であることが好ましく、１．２〜２．２倍であることがより好ましい。本発明の位相差フィルムを用いることにより、超ねじれネマティック（ＳＴＮ）液晶ディスプレイにおける液晶セルの複屈折に起因する着色現象をなくし、視野角と高コントラスト域の広い液晶ディスプレイを得ることができる。
【００３１】
【実施例】
以下に、実施例を挙げて本発明をさらに詳細に説明するが、本発明はこれらの実施例によりなんら限定されるものではない。
なお、実施例及び比較例において、Ｂ層およびＣ層の材料として下記の重合体及び樹脂を用いた。ただし、メルトフローレート（以下、「ＭＦＲ」と記す）は、温度１９０℃、荷重２１．１８Ｎで測定した値である。溶融粘度は、特にことわりのない限り、温度２５０℃、剪断速度１８０ｓｅｃ−１で測定した値である。
Ｂ層：
Ｂ−１：ポリスチレン、ノヴァ・ケミカル社製、商品名「Ｄａｙｌａｒｋ　Ｄ３３２」、溶融粘度４４０Ｐａ・ｓ。
Ｂ−２：ポリプロピレン、日本ポリオレフィン社製、商品名「ＳＧ５１０」、溶融粘度４８０Ｐａ・ｓ。
Ｂ−３：ナイロン１２、アトケム社製、商品名「リルサン　ＡＥＳＮＯＴＬ」、溶融粘度７００〜１，０００Ｐａ・ｓ。
Ｂ−４：ポリエチレンテレフタレート、三菱レイヨン社製、商品名「ダイヤナイト　ＰＡ−５００」、溶融粘度１，４５０Ｐａ・ｓ。
【００３２】
Ｃ層：
Ｃ−１：エチレン−酢酸ビニル共重合体、三井・デュポンポリケミカル社製、商品名「ＥＶ２８０」、酢酸ビニル構造単位２８重量％、ＭＦＲ１．３ｇ／１０分、溶融粘度５３０Ｐａ・ｓ。
Ｃ−２：変性したエチレン−酢酸ビニル共重合体、三菱化学社製、商品名「モディックＡＰ　Ａ５４３」、ＭＦＲ１．５ｇ／１０分、溶融粘度は８００Ｐａ・ｓ。
Ｃ−３：エチレン−酢酸ビニル共重合体、東ソー社製、ウルトラセン７１０、酢酸ビニル構造単位２８重量％、ＭＦＲ１８ｇ／１０分、溶融粘度８０Ｐａ・ｓ（測定温度２５０℃、剪断速度６００ｓｅｃ−１）。
Ｃ−４：線状低密度ポリエチレン、三井化学社製、エボリューＳＰ２５２０、ＭＦＲ２ｇ／１０分、溶融粘度７５０Ｐａ・ｓ。
【００３３】
また、実施例及び比較例において、評価は下記の方法により行った。
（１）層間剥離強度
ＪＩＳ　Ｋ−６８５４−２に準じて、引張速度１００ｍｍ／ｍｉｎで１８０度剥離試験を行った。
（２）表面性
積層構造体の表面の状態を観察し、下記の基準に従って判定した。
○：表面に皺や白化がなく、良好である。
△：部分的に細かい皺又は白化が認められる。
×：全面に大小の皺又は凹凸がある。
【００３４】
（製造例１）脂環式構造含有重合体の製造
脱水したシクロヘキサン５００部に、窒素雰囲気下、１−ヘキセン０．８２部、ジブチルエーテル０．１５部、トリイソブチルアルミニウム０．３０部を室温で反応器に入れ混合した後、４５℃に保ちながら、トリシクロ［４．３．０．１２，５］デカ−３，７−ジエン（ジシクロペンタジエン、以下「ＤＣＰ」と略記する。）８０部、７，８−ベンゾトリシクロ［４．４．０．１２，５．１７，１０］デカ−３−エン（メタノテトラヒドロフルオレン、以下、「ＭＴＦ」と略記する。）５０部、およびテトラシクロ［４．４．０．１２，５．１７，１０］ドデカ−３−エン（テトラシクロドデセン、以下、「ＴＣＤ」と略記する。）７０部からなるノルボルネン系単量体混合物と、六塩化タングステン（０．７％トルエン溶液）４０部とを、２時間かけて連続的に添加して重合した。重合溶液にブチルグリシジルエーテル１．０６部とイソプロピルアルコール０．５２部を加えて重合触媒を不活性化し、重合反応を停止させた。
【００３５】
次に、得られた開環重合体を含有する反応溶液１００部に対して、シクロヘキサン２７０部を加え、さらに水素化触媒としてニッケル−アルミナ触媒（日揮化学社製）５部を加え、水素により５ＭＰａに加圧して攪拌しながら温度２００℃まで加温した後、４時間反応させ、ＤＣＰ／ＭＴＦ／ＴＣＤ開環共重合体水素化物ポリマーを２０％含有する反応溶液を得た。
【００３６】
得られた脂環式構造含有重合体中の各ノルボルネン系単量体の共重合比率を、重合後の溶液中の残留ノルボルネン類の組成（ガスクロマトグラフィー法による）から計算したところ、ＤＣＰ／ＭＴＦ／ＴＣＤ＝４０／２５／３５でほぼ仕込み組成に等しかった。この脂環式構造含有重合体の重量平均分子量（Ｍｗ）は３５，０００であり、分子量分布は２．１、分子量２，０００以下の樹脂成分の含有量は０．９重量％であった。また、水素添加率は９９．９％、Ｔｇは１３４℃、溶融粘度は１５２０Ｐａ・ｓであった。
【００３７】
ろ過により水素化触媒を除去した後、酸化防止剤（商品名：イルガノックス１０１０、チバスペシャリティ・ケミカルズ社製）を、得られた溶液に添加して溶解させた（酸化防止剤の添加量は、重合体１００部あたり０．１部）。
【００３８】
次いで、円筒型濃縮乾燥器（日立製作所社製）を用いて、温度２７０℃、圧力１ｋＰａ以下で、溶液から、溶媒であるシクロヘキサンおよびその他の揮発性成分を除去することにより、脂環式構造含有重合体（ノルボルネン系開環共重合体水素化物）を得た。
【００３９】
（実施例１）
Ａ層として製造例１で得られた脂環式構造含有重合体、Ｂ層としてポリスチレン（Ｂ−１）、及びＣ層としてＭＦＲが１．３ｇ／１０分であるエチレン−酢酸ビニル共重合体（Ｃ−１）からなるＣ層を有する、Ａ層（５０μｍ）−Ｃ層（１０μｍ）−Ｂ層（５０μｍ）−Ｃ層（１０μｍ）−Ａ層（５０μｍ）の３種５層構造の積層構造体を押出成形により製造した。各層の押出条件及び積層構造体の引取条件を、表１に示す。
【００４０】
【表１】
2004058369.tif 000002
【００４１】
得られた積層構造体の表面性は、皺や白化がなく良好であった。層間剥離強度は、９．８Ｎ／２５ｍｍ以上であった。結果を表２に示す。
【００４２】
（実施例２）
Ｂ層を形成する樹脂として、ポリスチレンのかわりに、ポリプロピレン（Ｂ−２）を用いた他は、実施例１と同様にして、積層構造体を製造し、評価をおこなった。結果を表２に示す。
【００４３】
（実施例３）
Ｂ層を形成する樹脂として、ポリスチレンのかわりに、ナイロン１２（Ｂ−３）を用いた他は、実施例１と同様にして、積層構造体を製造し、評価をおこなった。結果を表２に示す。
【００４４】
（実施例４）
Ｂ層を形成する樹脂として、ポリスチレンのかわりに、ポリエチレンテレフタレート（Ｂ−４）を用いた他は、実施例１と同様にして、積層構造体を製造し、評価をおこなった。結果を表２に示す。
【００４５】
（実施例５〜８）
Ｃ層にＭＦＲが１．５ｇ／１０分である変性したエチレン−酢酸ビニル共重合体（Ｃ−２）を用いた他は、実施例１〜４と同様にして、積層構造体を製造し、評価を行った。結果を表２に示す。
【００４６】
（比較例１〜４）
Ｃ層にＭＦＲが１８ｇ／１０分であるエチレン−酢酸ビニル共重合体（Ｃ−３）を用いた他は、実施例１〜４と同様にして、積層構造体を製造し、評価を行った。結果を表２に示す。
【００４７】
（比較例５〜８）
Ｃ層にＭＦＲが２ｇ／１０分である線状低密度ポリエチレン（Ｃ−４）を用いた他は、実施例１〜４と同様にして、積層構造体を製造し、評価を行った。結果を表２に示す。
【００４８】
（比較例９〜１２）
Ｃ層のないＡ層（５０μｍ）−Ｂ層（５０μｍ）−Ａ層（５０μｍ）の２種３層構造の積層構造体を、実施例１と同様にして製造し、評価を行った。結果を表２に示す。
【００４９】
【表２】
2004058369.tif 000003
【００５０】
表２に見られるように、Ａ層に脂環式構造含有重合体、Ｂ層にポリスチレン、ポリプロピレン、ナイロン１２、又はポリエチレンテレフタレート、Ｃ層にＭＦＲが１．３ｇ／１０分のエチレン−酢酸ビニル共重合体や１．５ｇ／１０分の変性したエチレン−酢酸ビニル共重合体を用いた実施例１〜８の積層構造体は、層間剥離強度が大きく、表面性もほぼ良好である。
これに対して、Ｃ層がエチレン−酢酸ビニル共重合体であっても、ＭＦＲが２ｇ／１０分を超えると表面性が不良である。Ｃ層に線状低密度ポリエチレンを用いると、層間剥離強度が小さい。Ｃ層のないＡ層−Ｂ層−Ａ層の２種３層構造の積層構造体は、表面性は良好であるが、層間剥離強度が極めて小さい。
【００５１】
【発明の効果】
本発明の積層構造体は、表面平滑性と外観が良好であり、層間剥離強度が大きく、層間剥離を起こすことなく共延伸などの後加工が可能である。本発明の位相差フィルムは、多層構造を有するが層間剥離を起こすことがなく、良好な光学特性を有している。